(57)【要約】      （修正有）【課題】アスファルト系接着剤を容易に除去することができるアスファルト系接着剤用除去剤を提供する。【解決手段】アスファルト系接着剤用除去剤は、テルペン系溶剤を少なくとも含有する溶解組成物を４０〜９０重量％と、ベンジルアルコールを５〜２０重量％と、ベントナイトを２〜７重量％と、を含むことを特徴とする。上記除去剤は、さらに、アニオン系界面活性剤を１〜１０重量％と、ノニオン系界面活性剤を５〜２０重量％と、を含むのが好ましい。【選択図】なし【特許請求の範囲】
【請求項１】
テルペン系溶剤を少なくとも含有する溶解組成物を４０〜９０重量％と、ベンジルアルコールを５〜２０重量％と、ベントナイトを２〜７重量％と、を含むアスファルト系接着剤用除去剤。
【請求項２】
前記溶解組成物は、テルペン系溶剤とミネラルスピリットとからなる請求項１に記載のアスファルト系接着剤用除去剤。
【請求項３】
アニオン系界面活性剤を１〜１０重量％と、ノニオン系界面活性剤を５〜２０重量％と、を含む請求項１又は２に記載のアスファルト系接着剤用剥離剤。
【発明の詳細な説明】
【技術分野】
【０００１】
本発明は、アスファルト系接着剤を剥離除去するのに好適なアスファルト系接着剤用除去剤に関する。
【背景技術】
【０００２】
建築物の床面等にカーペットやタイルなどを貼り合せるのに主に接着剤が用いられている。改装などによりこのカーペットやタイルなどを貼り替える際には、カーペットやタイルを剥離し、床面等に残留した接着剤に除去剤（剥離剤）などを塗布して接着剤を溶解させて除去した後、床面等に新たに接着剤を塗布してから、新しいカーペットやタイルなどを貼り合わせていた。
【０００３】
このような際に用いる除去剤（剥離剤）としては、例えば、アルキルグリコールエーテル系溶剤及びテルペン系溶剤の中から選ばれる少なくとも１種の溶剤と、界面活性剤と、含窒素有機アルカリ類とを含有することを特徴とするピールアップ接着剤用除去剤がある（下記特許文献１参照）。
また、下記成分（Ａ）〜（Ｄ）で構成されるペイント、被覆膜および残留接着剤を剥離するため剥離用組成物：（Ａ）増粘性を有する少なくとも1種の無機充填剤、（Ｂ）少なくとも1種の二塩基性エステル、（Ｃ）少なくとも1種の双極性非プロトン溶媒、（Ｄ）セルロース増粘剤、熱分解シリカおよび分散剤の中から選択される少なくとも１種の添加剤、がある（下記特許文献２参照）。
【先行技術文献】
【特許文献】
【０００４】
【特許文献１】特開２００３−２０４５１号公報
【特許文献２】特開２０００−２９０５４３号公報
【発明の概要】
【発明が解決しようとする課題】
【０００５】
上記特許文献１に記載の除去剤は、ピールアップ接着剤用のものである。このように、除去剤は、除去しようとする接着剤の種類により除去力が異なるものであり、接着剤に適合する除去剤を用いると作業効率がよいものである。
昭和２０年代〜昭和４０年代にかけては、プラスチックタイルや塩ビタイルなどは床面にアスファルト系接着剤（通称、黒のり）で貼り付けることが多かった。アスファルト系接着剤は、トルエン、キシレンやベンゼンなどの有機溶剤で除去可能であるが、このような溶剤で除去しようとすると、アスファルト系接着剤が溶けてべた付き、また、溶けたアスファルト系接着剤が下地のコンクリートに浸み込み、上手に除去できないという問題が生じていた。さらに、上記有機溶剤は、有害有機溶剤なので使用は避けたいものである。
【０００６】
そこで、本発明の目的は、アスファルト系接着剤を容易に除去することができるアスファルト系接着剤用除去剤を提供するものである。
【課題を解決するための手段】
【０００７】
本発明のアスファルト系接着剤用除去剤は、テルペン系溶剤を少なくとも含有する溶解組成物を４０〜９０重量％と、ベンジルアルコールを５〜２０重量％と、ベントナイトを２〜７重量％と、を含むことを特徴とする。
【０００８】
このような組成の除去剤は、アスファルト系接着剤を溶解しやすく、除去するのに好適なものである。
【発明を実施するための形態】
【０００９】
以下、本発明の一実施形態を示すが、本発明は、この実施形態に限定されるものではない。
【００１０】
本発明の一実施形態のアスファルト系接着剤用除去剤は、テルペン系溶剤を少なくとも含有する溶解組成物と、ベンジルアルコールと、ベントナイトとを含むものである。
【００１１】
溶解組成物は、テルペン系溶剤を少なくとも含むものであり、テルペン系溶剤とミネラルスピリットとからなるのが好ましい。テルペン系溶剤のみとしてもよい。
溶解組成物は、除去剤中に４０〜９０重量％含み、主にアスファルト系接着剤を溶解させる働きをするものである。
溶解組成物は、除去剤中に４０〜８０重量％、特に４０〜７０重量％を含むのがより好ましい。
テルペン系溶剤は、溶解組成物中に２０〜７０重量％、特に３０〜５０重量％含むのが好ましく、ミネラルスピリットは、含まなくてもよいものであるが、溶解組成物中に５〜３０重量％、特に５〜２０重量％を含むのが好ましい。
【００１２】
テルペン系溶剤としては、ｄ−リモネン、ｌ−リモネン、ｄ／ｌ−リモネン、ジペンテン、ｐ−メンタンの他、α−ピネン、カンフェン、ピナン、ミルセン、ジヒドロミルセン、３−カレン、ｐ−メンタジエン、α−テルピネン、β−テルピネン、α−フェランドレン、オシメン、ｐ−サイメン、γ−テルピネン、テルピノーレン、１,４−シネオール、１,８−シネオール、ロ−ズオキサイド、リナロールオキサイド、フェンコン、α−シクロシトラール、オシメノール、テトラヒドロリナロール、リナロール、テトラヒドロムゴール、イソプレゴール、ジヒドロリナロール、イソジヒドロラバンジュロール、β−シクロシトラール、シトロネラール、Ｌ−メントン、ギ酸リナリル、ジヒドロテルピネオール、β−テルピネオール、メントール、ミルセノール、Ｌ−メントール、ピノカルベオール、α−テルピネオール、γ−テルピネオール、ノポール、ミルテノール、ジヒドロカルベオール、シトロネロール、ミルテナール、ジヒドロカルボン、ｄ−プレゴン、ゲラニルエチルエーテル、ギ酸ゲラニル、ギ酸ネリル、ギ酸テルピニル、酢酸イソジヒドロラバンジュリル、酢酸テルピニル、酢酸リナリル、酢酸ミルセニル、酢酸ボルニル、プロピオン酸メンチル、プロピオン酸リナリル、ネロール、カルベオール、ペリラアルコール、ゲラニオール、サフラナール、シトラール、ペリラアルデヒド、シトロネリルオキシアセトアルデヒド、ヒドロキシシトロネラール、ベルベノン、ｄ−カルボン、Ｌ−カルボン、ピペリトン、ピペリテノン、ギ酸シトロネリル、酢酸イソボルニル、酢酸メンチル、酢酸シトロネリル、酢酸カルビル、酢酸ジメチルオクタニル、酢酸ネリル、酢酸イソプレゴール、酢酸ジヒドロカルビル、酢酸ノピル、酢酸ゲラニル、プロピオン酸ボルニル、プロピオン酸ネリル、プロピオン酸カルビル、プロピオン酸テルピニル、プロピオン酸シトロネリル、プロピオン酸イソボルニル、イソ酪酸リナリル、イソ酪酸ネリル、酪酸リナリル、酪酸ネリル、イソ酪酸テルピニル、酪酸テルピニル、イソ酪酸ゲラニル、酪酸シトロネリル、ヘキサン酸シトロネリル、イソ吉草酸メンチル、β−カリオフィレン、セドレン、ビサボレン、ヒドロキシシトロネロール、ファルネソール、イソ酪酸ロジニル等を用いることができる。これらの中でも、天然物であること、入手が容易であること、安全性が高いことなどの観点から、ｄ−リモネン、ｌ−リモネン、ｄ／ｌ−リモネンが好ましい。
【００１３】
ミネラルスピリットとしては、石油系炭化水素の組成からなるものを用いることができ、市販品を用いることができる。具体的にはエクソンモービル社製のぺガソール３０４０などを用いることができる。
【００１４】
ベンジルアルコールは、主にアスファルト系接着剤上に付着したワックスなどを除去する働きをするものである。
ベンジルアルコールは、除去剤中に５〜２０重量％、特に１０〜１５重量％に含むのがより好ましい。
ベンジルアルコールは、市販品を用いることができる。
【００１５】
ベントナイトは、主に除去剤を増粘させ、除去剤を乾きにくく、また、接着剤上に付着しやすくする働きをするものである
ベントナイトは、除去剤中に２〜７重量％、特に３〜５重量％除去剤中に含むのが好ましい。
ベントナイトは、市販品を用いることができる。
【００１６】
アスファルト系接着剤用除去剤は、上記割合で、溶解組成物、ベンジルアルコール、ベントナイトなどを配合し、混合攪拌して作製することができる。
【００１７】
上記アスファルト系接着剤用除去剤は、アスファルト系接着剤上に塗布して浸透させることにより、該接着剤を溶解させることができる。溶解させた後、市販のアルカリ系洗剤などを散布し、ポリッシャー、デッキブラシ、たわしなどでこすり洗いなどをすることにより、建築物の床面や壁面などから接着剤をきれいに除去することができる。
従来では、長年経過して表面にワックスなどが付着したアスファルト系接着剤は溶解させにくく除去しにくいものであったが、本接着剤は、このような接着剤をも溶解することができ、除去を容易に行うことができる。
【００１８】
上記除去剤中に、さらに、アニオン系界面活性剤とノニオン系界面活性剤を含ませると、アスファルト系接着剤の除去作業が容易になる。
【００１９】
アニオン系界面活性剤は、主に溶解したアスファルト系接着剤を洗浄する働きをするものである。
アニオン系界面活性剤は、除去剤中に１〜１０重量％、特に１〜２重量％含ませるのがより好ましい。
アニオン系界面活性剤としては、ヤシ油脂肪酸カリウムが好ましく、他には、高級アルコールの硫酸エステル塩、アルキル硫酸エステル塩、ポリオキシエチレン高級アルコール硫酸エステル塩などの硫酸エステル系アニオン性界面活性剤、アルキルスルホン酸塩、アルキルアリルスルホン酸塩などのスルホン酸塩系アニオン性界面活性剤、高級アルコールリン酸エステル塩、ポリオキシエチレン高級アルコールリン酸エステル塩、ポリオキシエチレンアルキルアリルリン酸エステル塩などのリン酸エステル系アニオン性界面活性剤、ジアルキルスルホコハク酸エステル塩などを用いることができ、これらは１種単独で又は２種以上を組み合わせて用いることができる。
【００２０】
ノニオン系界面活性剤は、主に界面活性剤としての働きをするものである。
ノニオン系界面活性剤は、除去剤中に５〜２０重量％、特に８〜１０重量％含ませるのがより好ましい。
ノニオン系界面活性剤としては、ポリオキシアルキレンアルキルエーテルが好ましく。他には、アルキルグリコシド、蔗糖脂肪酸エステル、脂肪酸グリセリンモノエステル類、高級脂肪酸アルカノールアミド類、アミンオキシド等、より具体的にはラウリン酸モノグリセライド、ステアリン酸モノグリセライド、ラウリルジメチルアミンオキシド、蔗糖オレイン酸モノエステル、蔗糖ステアリン酸モノエステル、ラウリン酸ジエタノールアミド、ラウリン酸モノイソプロパノールアミド、アルキル基の炭素数が６〜１８で親水基としてグルコース、フルクトース等の単糖類又はマルトース、スクロース等の多糖類を有するアルキルグリコシドなどを用いることができ、これらは１種単独で又は２種以上を組み合わせて用いることができる。
【００２１】
アニオン系界面活性剤とノニオン系界面活性剤とを含む除去剤は、これらが洗剤としての働きをするので、この除去剤を接着剤上に塗布して浸透させた後、ポリッシャー、デッキブラシ、たわしなどでこすり洗いなどをすることにより、建築物の床面や壁面などから接着剤をきれいに除去することができるものである。
このようにアニオン系界面活性剤とノニオン系界面活性剤とを含む除去剤は、溶解させた後、洗剤を散布する必要がないので、除去作業が効率よくなるものである。
【００２２】
上記除去剤中には、その他の成分として、水などを含ませることもできる。
【実施例】
【００２３】
以下、本発明の一実施例を示すが、本発明はこの実施例に限定されるものではない。
【００２４】
サンプル１〜４として、以下の表１に示す割合で、テルペン系溶剤、ミネラルスピリット、ベンジルアルコール、ベントナイト、アニオン系界面活性剤、ノニオン系界面活性剤を含む除去剤を作製した。
なお、テルペン系溶剤は、ｄ−リモネンを用い、アニオン系界面活性剤は、ヤシ油脂肪酸カリウムを用い、ノニオン系界面活性剤は、ポリオキシアルキレンアルキルエーテルを用い、水は、水道水を用いた。
【００２５】
【表１】
2011084594.tif 000002
【００２６】
＜試験＞
築４０年の改装中のビルにおいて、床面に敷設してあったタイルを剥がし、露出したアスファルト系接着剤上に上記サンプル１〜４を、それぞれ１ｍ２あたり１００ｍｌ刷毛にて塗布し、１５分放置し、その後、ポリッシャーにて接着剤を除去した。除去後、床面を乾燥させ、目視にて床面の状態を確認した。
接着剤が残らず除去できている場合を「○」、接着剤が若干残留している場合を「△」、接着剤がかなり残留している場合を「×」として評価した。
その評価結果を上記表１に示す。
【００２７】
＜結果＞
上記試験から、テルペン系溶剤を少なくとも含有し、テルペン系溶剤とミネラルスピリットとを４０〜９０重量％、ベンジルアルコールを５〜２０重量％、ベントナイトを２〜７重量％、を含むアスファルト系接着剤用除去剤が接着剤の除去に有効であることが見出せた。また、アニオン系界面活性剤を１〜１０重量％、ノニオン系界面活性剤を５〜２０重量％含んでも、除去が容易になることが見出せた。